(57)【要約】【課題】防錆性の高い圧粉コアを確実に得ることができる圧粉コアの製造方法を提供する。【解決手段】  圧粉コアを製造する場合は、まず金属磁性粉と除電された疎水性を有する球状シリカ粉とを混合する（工程Ｓ１１）。これにより、球状シリカ粉の単一体（シリカ粉単一体）と複数の球状シリカ粉同士が凝集してなるシリカ粉凝集体とが混在するようになり、金属磁性粉の表面がシリカ粉単一体及びシリカ粉凝集体で覆われるようになる。次いで、金属磁性粉と球状シリカ粉との混合物にリン酸等を添加することで、金属磁性粉に対して防錆処理を施す（工程Ｓ１２）。次いで、金属磁性粉と球状シリカ粉との混合物に樹脂バインダを混合して造粒体を形成し（工程Ｓ１３）、その造粒体を乾燥させる（工程Ｓ１４）。次いで、造粒体に滑材を混合した（工程Ｓ１５）後、圧縮成形を行う（工程Ｓ１６）。【選択図】図２
2011035003.tif 000002
【特許請求の範囲】
【請求項１】
金属磁性粉を含む材料からなる圧粉コアの製造方法であって、
前記金属磁性粉に防錆剤を添加する防錆剤添加工程と、
前記金属磁性粉と前記金属磁性粉よりも径が小さい球状シリカ粉とを混合するシリカ粉混合工程と、
前記金属磁性粉と樹脂とを混合する樹脂混合工程と、
前記金属磁性粉と前記球状シリカ粉と前記樹脂との混合物を圧縮成形する成形工程とを有し、
前記シリカ粉混合工程においては、前記金属磁性粉と疎水性を有する除電済または除電中の前記球状シリカ粉とを混合することを特徴とする圧粉コアの製造方法。
【請求項２】
前記金属磁性粉として外径が１〜１５μｍのものを使用し、
前記シリカ粉混合工程においては、前記球状シリカ粉同士が凝集してなるシリカ粉凝集体の大きさが５０〜３００ｎｍとなるように、前記金属磁性粉と前記疎水性を有する除電済または除電中の球状シリカ粉とを混合することを特徴とする請求項１記載の圧粉コアの製造方法。
【請求項３】
前記シリカ粉混合工程においては、前記球状シリカ粉同士が凝集してなるシリカ粉凝集体が前記球状シリカ粉全体の２０〜５０重量％含むように、前記金属磁性粉と前記疎水性を有する除電済または除電中の球状シリカ粉とを混合することを特徴とする請求項１または２記載の圧粉コアの製造方法。
【発明の詳細な説明】
【技術分野】
【０００１】
本発明は、金属圧粉コイル等に用いられる圧粉コアの製造方法に関するものである。
【背景技術】
【０００２】
一般に金属磁性体は、フェライト等の酸化物磁性体に比べて飽和磁束密度が高く、直流重畳特性が良いため、大電流用途のコイル部品のコア材料に適している。しかし、コアに使用される金属磁性体は、特に鉄を主成分としているものが多いため、錆びやすいという問題がある。
【０００３】
従来における圧粉コアの製造方法としては、例えば特許文献１に記載されているように、金属磁性粉に絶縁材をコーティングし、加圧成形を行った後、特定の原料からなる防錆処理液に成形体を含浸することで防錆処理を行うようにしたものが知られている。
【先行技術文献】
【特許文献】
【０００４】
【特許文献１】特開２００７−１６５７７９号公報
【発明の概要】
【発明が解決しようとする課題】
【０００５】
しかしながら、上記従来技術のように成形体を防錆処理液に含浸させて、成形体の表面に防錆膜を形成するだけでは、例えば物理的な負荷等が加わった際に防錆膜が破壊され、コアの表面に金属磁性粉が露出してしまうことがある。
【０００６】
本発明の目的は、防錆性の高い圧粉コアを確実に得ることができる圧粉コアの製造方法を提供することである。
【課題を解決するための手段】
【０００７】
本発明は、金属磁性粉を含む材料からなる圧粉コアの製造方法であって、金属磁性粉に防錆剤を添加する防錆剤添加工程と、金属磁性粉と金属磁性粉よりも径が小さい球状シリカ粉とを混合するシリカ粉混合工程と、金属磁性粉と樹脂とを混合する樹脂混合工程と、金属磁性粉と球状シリカ粉と樹脂との混合物を圧縮成形する成形工程とを有し、シリカ粉混合工程においては、金属磁性粉と疎水性を有する除電済または除電中の球状シリカ粉とを混合することを特徴とするものである。
【０００８】
このような本発明に係わる圧粉コアの製造方法においては、金属磁性粉と金属磁性粉よりも径が小さい球状シリカ粉とを混合することにより、金属磁性粉の表面が球状シリカ粉で覆われるようになる。このとき、金属磁性粉と除電済または除電中の球状シリカ粉とを混合することで、静電気による球状シリカ粉同士の凝集が抑制され、球状シリカ粉の単一体と球状シリカ粉同士が凝集してなるシリカ粉凝集体とがそれぞれ適度に混在するようになる。従って、金属磁性粉の表面が球状シリカ粉に適切に覆われることとなる。ここで、金属磁性粉と除電済または除電中の球状シリカ粉とを混合することで、静電気に起因した金属磁性粉の酸化が抑えられるため、金属磁性粉が錆びにくくなる。また、球状シリカ粉自体は疎水性を有しているので、この点でも金属磁性粉の防錆に効果的である。以上のように金属磁性粉に防錆剤を添加することに加え、金属磁性粉と疎水性を有する除電済または除電中の球状シリカ粉とを混合するので、防錆性の高い圧粉コアを製造することができる。
【０００９】
好ましくは、金属磁性粉として外径が１〜１５μｍのものを使用し、シリカ粉混合工程においては、球状シリカ粉同士が凝集してなるシリカ粉凝集体の大きさが５０〜３００ｎｍとなるように、金属磁性粉と疎水性を有する除電済または除電中の球状シリカ粉とを混合する。市販されている金属磁性粉としては、外径１〜１５μｍのものが多い。このとき、シリカ粉凝集体の大きさが５０〜３００ｎｍとなるように、金属磁性粉と疎水性を有する除電済または除電中の球状シリカ粉とを混合することにより、シリカ粉凝集体が金属磁性粉に対して均一に分散されやすくなると共に、成形時において金型の擦れに対して強いシリカ粉凝集体が得られる。
【００１０】
また、好ましくは、シリカ粉混合工程においては、球状シリカ粉同士が凝集してなるシリカ粉凝集体が球状シリカ粉全体の２０〜５０重量％含むように、金属磁性粉と疎水性を有する除電済または除電中の球状シリカ粉とを混合する。この場合にも、シリカ粉凝集体が金属磁性粉に対して均一に分散されやすくなると共に、成形時において金型の擦れに対して強いシリカ粉凝集体が得られる。
【発明の効果】
【００１１】
本発明によれば、防錆性の高い圧粉コアを確実に得ることができる。これにより、飽和磁束密度が高く直流重畳特性の良好な大電流用途のコイル部品の圧粉コアに使用することが可能となる。
【図面の簡単な説明】
【００１２】
【図１】本発明に係わる圧粉コアの製造方法の一実施形態により成形される圧粉コアを備えた金属コイル部品を示す斜視図である。
【図２】図１に示した圧粉コアの製造工程を示すフローチャートである。
【図３】図１に示した圧粉コアにおいて金属磁性粉に球状シリカ粉が吸着される状態のイメージ図である。
【図４】本発明に係わる圧粉コアの製造方法の他の実施形態における圧粉コアの製造工程を示すフローチャートである。
【図５】本発明に係わる圧粉コアの製造方法の更に他の実施形態における圧粉コアの製造工程を示すフローチャートである。
【発明を実施するための形態】
【００１３】
以下、本発明に係わる圧粉コアの製造方法の好適な実施形態について、図面を参照して詳細に説明する。
【００１４】
図１は、本発明に係わる圧粉コアの製造方法の一実施形態により成形される圧粉コアを備えた金属コイル部品を示す斜視図である。図１において、金属コイル部品１は、圧粉コア２と、この圧粉コア２内に埋設されたコイル部３と、圧粉コア２の両側に設けられた１対の端子電極４とを備えている。一方の端子電極４には、コイル部３の一端が溶接接合され、他方の端子電極４には、コイル部３の他端が溶接接合されている。
【００１５】
圧粉コア２は、金属磁性粉とシリカ粉（ＳｉＯ２粉）と樹脂バインダとを含む材料を金型により圧粉成形したものである。金属磁性粉としては、カルボニール鉄（純鉄）や、パーマロイ（Ｆｅ−Ｎｉ合金）、センダスト（Ｆｅ−Ｓｉ−Ａｌ合金）等の鉄基合金が用いられる。シリカ粉としては、球状のシリカ粉（図３参照）が用いられる。これにより、破砕状のシリカ粉を使用する場合のようにコイル部３の絶縁被膜に損傷を与えることが防止される。樹脂バインダとしては、フェノール樹脂、シリコーン樹脂及びエポキシ樹脂等が用いられる。
【００１６】
図２は、そのような圧粉コア２の製造工程を示すフローチャートである。図２において、まず金属磁性粉と静電気除去（除電）された球状シリカ粉とを混合する（工程Ｓ１１）。金属磁性粉としては、上述したものが用いられる。金属磁性粉の外径（直径）は、好ましくは１〜１５μｍ（平均５μｍ程度）である。
【００１７】
球状シリカ粉としては、疎水性を有する溶融シリカフィラーが用いられる。なお、シリカの純度が高ければ、疎水性を有する合成シリカフィラーを用いても良い。球状シリカ粉の外径は、金属磁性粉の外径の１／１０以下となっている。例えば金属磁性粉として、外径が平均５μｍ程度のものが用いられる場合には、球状シリカ粉としては、外径が平均２０ｎｍ程度のものが用いられる。
【００１８】
ここでは、例えばＶ字状の回転容器（容量５Ｌ）内に金属磁性粉１ｋｇ及び球状シリカ粉１５ｇを入れ、その状態で回転容器を３０分程度回転させて、金属磁性粉と球状シリカ粉とを攪拌させる。
【００１９】
これにより、図３に示すように、球状シリカ粉の単一体であるシリカ粉単一体５と、複数のシリカ粉単一体５同士が凝集してなるシリカ粉凝集体６とが混在するようになる。そして、引力により金属磁性粉７にシリカ粉単一体５及びシリカ粉凝集体６が付着（吸着）し、金属磁性粉７の表面が部分的にシリカ粉単一体５及びシリカ粉凝集体６で覆われるようになる。なお、一部の球状シリカ粉（シリカ粉単一体５及びシリカ粉凝集体６）は、金属磁性粉７から遊離した状態となる。
【００２０】
このとき、球状シリカ粉は除電されているので、球状シリカ粉同士が静電気によって凝集することは殆ど無い。また、球状シリカ粉は疎水性を有しているので、球状シリカ粉同士が更に凝集しにくくなると共に、シリカ粉凝集体の寸法や数量をコントロールしやすくなる。
【００２１】
また、金属磁性粉と除電された球状シリカ粉とを混合することで、シリカ粉単一体と適正寸法のシリカ粉凝集体とが適度の割合で混在するようになる。このとき、シリカ粉凝集体の寸法は、５０〜３００ｎｍであるのが好ましい。なお、シリカ粉凝集体の寸法は、例えばシリカ粉凝集体が複数の箇所で接するようにシリカ粉凝集体を取り囲む仮想球状体の外径（直径）として表される。また、球状シリカ粉全体（シリカ粉単一体＋シリカ粉凝集体）に対するシリカ粉凝集体の割合は、２０〜５０重量％であるのが好ましい。これにより、球状シリカ粉を金属磁性粉に対してほぼ均等に分散させることが可能となる。
【００２２】
次いで、金属磁性粉と球状シリカ粉との混合物にリン酸等の防錆剤を添加することで、金属磁性粉に対して防錆処理を施し、金属磁性粉の表面に防錆膜を形成する（工程Ｓ１２）。ここでは、例えば金属磁性粉と球状シリカ粉との混合物に対して防錆剤をスプレー塗布する。
【００２３】
次いで、金属磁性粉と球状シリカ粉との混合物に樹脂バインダを混合して、造粒体を形成する（工程Ｓ１３）。ここでは、例えばニーダー、攪拌混合造粒機（ＶＧ）、流動層により樹脂バインダをコーティングする。このとき、シリカ粉単一体及びシリカ粉凝集体は、樹脂バインダにより金属磁性粉の表面に吸着されるようになる。そして、得られた造粒体を乾燥させる（工程Ｓ１４）。
【００２４】
次いで、造粒体に滑材を混合する（工程Ｓ１５）。滑材としては、例えばステアリン酸亜鉛等が用いられる。このとき、必要に応じて、除電された球状シリカ粉を造粒体に追加添加する。
【００２５】
次いで、圧縮成形（プレス成形）を行う（工程Ｓ１６）。具体的には、金属磁性粉と球状シリカ粉と樹脂バインダと滑材との混合物を金型のキャビティ内に導入し、その混合物に上記コイル部３を埋設させる。そして、金型により高圧プレスをかけることで、成形体を得る。このとき、キャビティ内に導入された材料中には適切な寸法のシリカ粉凝集体が存在しているので、金型の擦れや成形圧に対して強くなっている。
【００２６】
次いで、その成形体を金型から取り出し、樹脂バインダを硬化させる（工程Ｓ１７）。以上により、コイル部３が埋設された圧粉コア２が完成する。
【００２７】
以上において、工程Ｓ１１は、金属磁性粉と金属磁性粉よりも径が小さい球状シリカ粉とを混合するシリカ粉混合工程に相当する。工程Ｓ１２は、金属磁性粉に防錆剤を添加する防錆剤添加工程に相当する。工程Ｓ１３は、金属磁性粉と樹脂とを混合する樹脂混合工程に相当する。工程Ｓ１６は、金属磁性粉と球状シリカ粉と樹脂との混合物を圧縮成形する成形工程に相当する。
【００２８】
ところで、金属磁性粉（圧粉コア）の防錆法としては、成形前の造粒体にリン酸等を混ぜて防錆膜を形成したり、成形体に樹脂をコーティングするといった方法がある。しかし、成形前の造粒体にリン酸等を混ぜる方法では、圧縮成形時に金型との擦れにより防錆膜が破壊されたり、搬送中に物理的な負荷が加わった時に防錆膜が破壊されてしまう。その結果、金属磁性粉が圧粉コアの表面に露出してしまうため、圧粉コアの防錆性を高めることが困難である。また、成形体に樹脂をコーティングする方法では、成形体のエッジ部にコーティング膜を付けることが困難である。また、製造工程が複雑化し、コストの増大につながるという問題もある。
【００２９】
これに対し本実施形態では、金属磁性粉に疎水性を有する球状シリカ粉を混合し、シリカ粉単一体及びシリカ粉凝集体で金属磁性粉の表面を覆うようにしたので、圧縮成形時に金型との擦れが発生しても、金属磁性粉から遊離した球状シリカ粉（特にシリカ粉単一体）が金型と金属磁性粉との間に介在して転がるようになり、潤滑材・保護材として機能する。また、球状シリカ粉は、疎水性を有しており、それ自体に防錆効果がある。従って、リン酸等の防錆処理を施すだけの場合に比べて、金属磁性粉が錆びにくくなる。
【００３０】
ここで、球状シリカ粉を除電せずに金属磁性粉と球状シリカ粉とを混合すると、正に帯電した球状シリカ粉が静電気により金属磁性粉と反応し、金属磁性粉が酸化して錆びやすくなる虞がある。また、静電気によって球状シリカ粉同士が凝集しやすくなるため、シリカ粉凝集体の数が必要以上に多くなったり、シリカ粉凝集体のサイズが必要以上に大きくなる。このため、金属磁性粉の表面が球状シリカ粉に均一に覆われないことがあり、場合によっては金属磁性粉に錆びやすい部分が存在するようになる虞もある。
【００３１】
本実施形態では、金属磁性粉と除電された球状シリカ粉とを混合するので、静電気による金属磁性粉の酸化が抑制される。また、静電気による球状シリカ粉同士の凝集も抑制されるため、シリカ粉単一体が存在せずにシリカ粉凝集体だけとなったり、シリカ粉凝集体が巨大化することが防止される。従って、上述したようにシリカ粉単一体及び最適サイズのシリカ粉凝集体が適度の割合で混在するようになるため、金属磁性粉の表面が球状シリカ粉にほぼ均一に覆われるようになる。これにより、金属磁性粉が錆びることが防止されるため、防錆性の高い圧粉コア２を確実に得ることができる。
【００３２】
また、疎水性を有する球状シリカ粉は樹脂バインダとの濡れ性が悪いため、樹脂バインダにより金属磁性粉同士を接合する力が弱くなっている。このため、金型との擦れにより造粒体に応力が加わったときに、金属磁性粉自体が金型によって分断されることは無く、金属磁性粉と金属磁性粉との間に存在する樹脂バインダの部分に亀裂が入って脱落するような挙動となる。従って、金属磁性粉が圧粉コア２の表面に露出することは無い。
【００３３】
さらに、金属磁性粉に対して防錆処理を施すと共に、除電された球状シリカ粉を金属磁性粉に充填するだけで良いので、成形体に樹脂をコーティングする場合に比べて製造工程を簡略化することができる。
【００３４】
図４は、本発明に係わる圧粉コアの製造方法の他の実施形態における圧粉コアの製造工程を示すフローチャートである。図中、図２に示すものと同様の工程には同じ符号を付し、その説明を省略する。
【００３５】
図４において、まず金属磁性粉にリン酸等の防錆剤を添加することで、金属磁性粉に対して防錆処理を施し、金属磁性粉の表面に防錆膜を形成する（工程Ｓ２１）。ここでは、例えば防錆処理液に金属磁性粉を浸漬させる。
【００３６】
次いで、防錆処理が施された金属磁性粉と除電された球状シリカ粉とを混合する（工程Ｓ２２）。このとき、図２に示す工程Ｓ１１と同様の方法によって、金属磁性粉と球状シリカ粉との混合処理を行う。
【００３７】
これにより、図３に示すように、金属磁性粉７の表面がシリカ粉単一体５及びシリカ粉凝集体６で覆われるようになり、金属磁性粉７の表面の防錆膜がシリカ粉単一体５及びシリカ粉凝集体６で保護されることとなる。
【００３８】
その後、上記の工程Ｓ１３〜Ｓ１７を実施することで、上述したコイル部３が埋設された圧粉コア２が完成する。
【００３９】
以上において、工程Ｓ２１は、金属磁性粉に防錆剤を添加する防錆剤添加工程に相当する。工程Ｓ２２は、金属磁性粉と金属磁性粉よりも径が小さい球状シリカ粉とを混合するシリカ粉混合工程に相当する。
【００４０】
このように本実施形態においては、金属磁性粉に対して防錆処理を施してから、金属磁性粉と除電された疎水性を有する球状シリカ粉とを混合するので、金属磁性粉の表面の防錆膜が球状シリカ粉により保護され、防錆膜が破壊されにくくなる。従って、金属磁性粉の錆びの発生が十分に抑えられるため、防錆性の高い圧粉コア２をより確実に得ることができる。
【００４１】
図５は、本発明に係わる圧粉コアの製造方法の更に他の実施形態における圧粉コアの製造工程を示すフローチャートである。図中、図２及び図４に示すものと同様の工程には同じ符号を付し、その説明を省略する。
【００４２】
図５において、まず上記の工程Ｓ２１を実施した後、防錆処理が施された金属磁性粉と樹脂バインダを混合して、造粒体を形成する（工程Ｓ３１）。次いで、除電された球状シリカ粉を造粒体に混合する（工程Ｓ３２）。これにより、金属磁性粉の表面が球状シリカ粉で覆われ、金属磁性粉の表面の防錆膜が球状シリカ粉で保護されることとなる。そして、金属磁性粉と樹脂バインダと球状シリカ粉との混合物を乾燥させる（工程Ｓ３３）。
【００４３】
その後、上記の工程Ｓ１５〜Ｓ１７を実施することで、上述したコイル部３が埋設された圧粉コア２が完成する。なお、金属磁性粉と樹脂バインダを混合して造粒体を形成した後、その造粒体を乾燥させてから、除電された球状シリカ粉を造粒体に混合しても良い。
【００４４】
以上において、工程Ｓ３１は、金属磁性粉と樹脂とを混合する樹脂混合工程に相当する。工程Ｓ３２は、金属磁性粉と金属磁性粉よりも径が小さい球状シリカ粉とを混合するシリカ粉混合工程に相当する。
【００４５】
このように本実施形態においても、金属磁性粉に対して防錆処理を施してから、金属磁性粉と除電された疎水性を有する球状シリカ粉とを混合するようにしたので、金属磁性粉の表面の防錆膜が破壊されにくくなる。従って、金属磁性粉の錆びの発生が十分に抑えられるため、防錆性の高い圧粉コア２をより確実に得ることができる。
【００４６】
なお、本発明は、上記実施形態に限定されるものではない。例えば、上記実施形態では、金属磁性粉と除電された球状シリカ粉とを直接混合したり、金属磁性粉及び樹脂バインダからなる造粒体に除電された球状シリカ粉を混合するようにしたが、特にその方法には限られず、球状シリカ粉を除電しながら、金属磁性粉と球状シリカ粉とを直接混合したり、或いは球状シリカ粉を除電しながら、金属磁性粉及び樹脂バインダからなる造粒体に球状シリカ粉を混合しても良い。この場合には、例えばイオナイザー（除電器）により球状シリカ粉にイオン化空気を当てたり、除電溶液に球状シリカ粉を浸漬させることで、球状シリカ粉に存在する静電気を除去する。
【００４７】
また、上記実施形態に係わる圧粉コアの製造方法は、圧粉コア２内にコイル部３を埋設してなる金属コイル部品１に適用したものであるが、本発明は、例えば圧粉コアの巻芯部にコイル部を巻回してなる金属コイル部品等にも適用可能である。
【符号の説明】
【００４８】
２…圧粉コア、５…球状シリカ粉の単一体、６…シリカ粉凝集体、７…金属磁性粉。
【図１】
2011035003.tif 000003
【図２】
2011035003.tif 000004
【図３】
2011035003.tif 000005
【図４】
2011035003.tif 000006
【図５】
2011035003.tif 000007